СИЛАН В КАЧЕСТВЕ МАТЕРИАЛА ПОКРЫТИЯ И СПОСОБ НАНЕСЕНИЯ ПОКРЫТИЯ ИЗ СИЛАНА

1. Способ нанесения покрытия из силана, отличающийся тем, что проводят органическую реакцию «сшивания» между одним или несколькими не конденсированными предварительно силанами с молекулярной массой более 300 и гомологичными или не гомологичными силанами или органическими мономерами, олигомерами или полимерами с добавкой реагента, состоящего из кислот Льюиса в количестве от 0,5 до 50 вес.%, после чего полученный материал покрытия наносят на подложку и отверждают.
2. Способ по п.1, отличающийся тем, что молекулярная масса силана или силанов составляет более 500, особо предпочтительно более 1000.
3. Способ по п.2, отличающийся тем, что силан или силаны содержат в органических боковых цепях поляризованные группы, способные образовывать водородные мостиковые связи.
4. Способ по п.1, отличающийся тем, что давление пара силана или силанов составляет менее 2, предпочтительно менее 1, особо предпочтительно менее 0,5 гПа при 20°С.
5. Способ по п.1, отличающийся тем, что органическая часть молекулярной массы превышает неорганическую.
6. Способ по п.1, отличающийся тем, что содержание воды составляет не более 5%, предпочтительно не более 1%, особо предпочтительно, чтобы реакция протекала в отсутствии воды.
7. Способ по п.1, отличающийся тем, что силан или силаны предварительно структурированы не более чем на 5%, предпочтительно не более чем на 1%, особо предпочтительно, чтобы они не были подвергнуты предварительному неорганическому структурированию.
8. Способ по п.1, отличающийся тем, что в качестве реагентов применяют кислоты или основания Льюиса в количестве до 20%, в частности, в виде комплексов, солей или частиц переходных металлов, предпочтительно в виде микро- или наночастиц.
9. Способ по п.8, отличающийся тем, что комплексы, соли или частицы переходных металлов представляют собой комплексы титана, алюминия, олова или циркония.
10. Способ по п.1, отличающийся тем, что в качестве наполнителей применяют частицы, в частности микрочастицы, субмикрочастицы или наночастицы.
11. Способ по п.1, отличающийся тем, что применяют растворители, в частности спирты, ацетаты, простые эфиры или реакционные разбавители.
12. Способ по п.1, отличающийся тем, что применяют матирующие средства, смачивающие диспергаторы, антивспениватели, воски, биоциды, консерванты или красящие пигменты.
13. Способ по п.1, отличающийся тем, что нанесение материала покрытия на подложку производят гидрохимическим способом, в частности напылением, окунанием, струйным обливом, накаткой, намазыванием, печатанием, метанием, с ракеля, а также напылением в вакууме.
14. Способ по п.13, отличающийся тем, что подложка состоит их металла, пластмассы, керамики, лака, ткани, текстиля, природных веществ, таких как дерево или кожа, стекла, минеральных веществ или композиционных материалов.
15. Способ по п.13, отличающийся тем, что материал покрытия после его нанесения отверждают при температуре от комнатной до 1200°С, предпочтительно от комнатной до 250°С, причем отверждение проводят предпочтительно термически микроволновым или ультрафиолетовым облучением.
16. Покрытие из силана, нанесенное способом по любому из пп.1-15.
17. Применение покрытия по п.16 в качестве стойкого к царапанью покрытия, антикоррозионного покрытия, легко очищаемого покрытия, покрытия, не сохраняющего отпечатки пальцев, просветляющего покрытия, не запотевающего покрытия, покрытия, защищающего от окалинообразования, блокирующего диффузию покрытия, покрытия для защиты от излучения или самоочищающегося, антибактериального, противомикробного, трибологического или гидрофильного покрытия.